(57)【特許請求の範囲】
【請求項１】
(Ａ)合成樹脂成分に抗菌剤を配合した樹脂配合物を厚さ５０〜３００μｍのフィルム状に成形することにより得た抗菌性合成樹脂フィルム、(Ｄ)２５〜３００μｍの厚さの電磁波シールド層及び(Ｅ)接着剤層を順次積層して成る電磁波シールド性化粧シート。
【請求項２】
(Ａ)合成樹脂成分に抗菌剤を配合した樹脂配合物を２５〜１５０μｍフィルム状に成形することにより得た抗菌性合成樹脂フィルム、(Ｂ)厚さ２５〜１５０μｍの合成樹脂フィルム、(Ｃ)接着剤層、(Ｄ)２５〜３００μｍの厚さの電磁波シールド層及び(Ｅ)接着剤層を順次積層して成る電磁波シールド性化粧シート。
【請求項３】
(Ａ)層の抗菌性合成樹脂フィルムが、抗菌剤を含有する塩化ビニル系樹脂フィルムである請求項１又は２記載の電磁波シールド性化粧シート。
【請求項４】
(Ｂ)層の合成樹脂フィルムが、塩化ビニル系樹脂フィルムである請求項２又は３記載の電磁波シールド性化粧シート。
【請求項５】
(Ｅ)層の形成に用いられる接着剤が、アクリル系粘着剤である請求項１又は３記載の電磁波シールド性化粧シート。
【請求項６】
(Ｃ)層及び(Ｅ)層の形成に用いられる接着剤が、アクリル系粘着剤である請求項２、３又は４記載の電磁波シールド性化粧シート。
【請求項７】
(Ｄ)層の電磁波シールド層が、金属箔、導電性織布若しくは不織布、金網、金属薄膜を有するプラスチックフィルム又は導電性インキにより印刷されたプラスチックフィルムである請求項１ないし６のいずれかに記載の電磁波シールド性化粧シート。
【発明の詳細な説明】
【０００１】
【発明の属する技術分野】
本発明は新規な電磁波シールド性化粧シートに関し、さらに詳しくは、電子機器などが放射する電界波、磁界波を効果的に遮蔽しうるとともに、抗菌性能を有し、特に医療施設や公共施設などの壁面の化粧用として好適な電磁波シールド性化粧シートに関するものである。
【０００２】
【従来の技術】
近年、エレクトロニクス技術の高度化に伴い、様々な電子機器が産業用や民生用などとして普及してきている。その結果、電子機器から漏洩する電磁波（１０kHz〜１GHzの範囲の電界波、磁界波）が、各種電子機器の誤動作をもたらすことが多くなり、社会的な問題となってきている。特に、コンピューターや事務処理用機器などから放射される電磁波がテレビや音響機器などに与える障害は著しいものとなっている。したがって、このような電磁波による障害の発生を防ぐために、電磁波の影響を受ける電子機器のみならず、電磁波の発生源となる電子機器においても電磁波シールド（以下「ＥＭＩシールド」という）を施したハウジングに収容することが一般的となってきている。
しかしながら、このハウジングには、一般に微細な間隙や貫通部があり、そのため電磁波の漏洩や電磁波による障害を完全には防止することができないという問題がある。したがって、このような不可避的に漏洩放射される電磁波をシールドして室外への放射を防止するとともに、外界より入射する電磁波をシールドするために、ＥＭＩシールド性内装材などが注目されている。
従来、室内の壁面に電磁波を遮蔽する装飾を施す場合には、まず金属板などの導電性材料を壁面に固定させ、その接合部を溶接などにより密封したのち、化粧材料を貼付などにより取り付けるといった方法が用いられていた。しかしながら、この方法では、施工に非常に手間がかかる上、コストが高くつくのを免れないなどの問題があった。
他方、近年、ＭＲＳＡ（黄色ブドウ球菌）による院内感染や、病原性微生物による集団食中毒が多発する傾向にあり、このため特に医療施設や公共施設などにおいては、抗菌性を付与した各種製品に対する要望が強くなってきており、壁材などの内装材においても、抗菌性能を有するものが注目されている。
【０００３】
【発明が解決しようとする課題】
本発明は、このような事情のもとで、電子機器などが放射する電磁波を効果的に遮蔽しうるとともに、抗菌性能を有し、しかも施工が容易で、かつコストが低く、特に医療施設や公共施設などの壁面の化粧用として好適なＥＭＩシールド性化粧シートを提供することを目的としてなされたものである。
【０００４】
【課題を解決するための手段】
本発明者らは、前記の好ましい性質をもつ抗菌性を有するＥＭＩシールド性化粧シートを開発すべく鋭意研究を重ねた結果、表面層が抗菌性を有し、かつ内層にＥＭＩシールド層を有する特定の構成の積層体から成る化粧シートが、その目的に適合しうることを見い出し、この知見に基づいて本発明を完成するに至った。
すなわち、本発明は、
（１）(Ａ)合成樹脂成分に抗菌剤を配合した樹脂配合物を厚さ５０〜３００μｍのフィルム状に成形することにより得た抗菌性合成樹脂フィルム、(Ｄ)２５〜３００μｍの厚さのＥＭＩシールド層及び(Ｅ)接着剤層を順次積層して成るＥＭＩシールド性化粧シート、
及び
（２）(Ａ)合成樹脂成分に抗菌剤を配合した樹脂配合物を２５〜１５０μｍフィルム状に成形することにより得た抗菌性合成樹脂フィルム、(Ｂ)厚さ２５〜１５０μｍの合成樹脂フィルム、(Ｃ)接着剤層、(Ｄ)２５〜３００μｍの厚さのＥＭＩシールド層及び(Ｅ)接着剤層を順次積層して成るＥＭＩシールド性化粧シート、
を提供するものである。
また、本発明の好ましい態様は、
（３）(Ａ)層の抗菌性合成樹脂フィルムが、抗菌剤を含有する塩化ビニル系樹脂フィルムである第(１)、(２)項記載のＥＭＩシールド性化粧シート、
（４）(Ｂ)層の合成樹脂フィルムが、塩化ビニル系樹脂フィルムである第(２)、(３)項記載のＥＭＩシールド性化粧シート、
（５）(Ｅ)層の形成に用いられる接着剤が、アクリル系粘着剤である第(１)、(３)項記載のＥＭＩシールド性化粧シート、
（６）(Ｃ)層及び(Ｅ)層の形成に用いられる接着剤が、アクリル系粘着剤である第(２)、(３)、(４)項記載のＥＭＩシールド性化粧シート、
及び
（７）(Ｄ)層のＥＭＩシールド層が、金属箔、導電性織布若しくは不織布、金網、金属薄膜を有するプラスチックフィルム又は導電性インキにより印刷されたプラスチックフィルムである第(１)〜(６)項いずれかに記載のＥＭＩシールド性化粧シート
である。
【０００５】
【発明の実施の形態】
本発明の化粧シートにおいては、(Ａ)層として、抗菌性合成樹脂フィルムが用いられる。このフィルムの基材樹脂としては、化粧シートの表面層に用いうるものであればよく、特に制限されず、例えば塩化ビニル系樹脂、アクリル系樹脂、オレフィン系樹脂、スチレン系樹脂、ＡＢＳ樹脂、ポリエステル系樹脂などの熱可塑性樹脂が挙げられる。これらの中で、加工性に優れ、かつ可塑剤により幅広く柔軟性を制御しうる上、安価であるなどの点から、塩化ビニル系樹脂が特に好適である。
この塩化ビニル系樹脂としては、例えば塩化ビニル単独重合体又は塩化ビニルを主体とする共重合体、具体的にはエチレン−塩化ビニル共重合体、酢酸ビニル−塩化ビニル共重合体など、あるいはこれら塩化ビニル単独重合体や共重合体を主体とする他の相溶性の樹脂（例えば、ポリエステル樹脂、エポキシ樹脂、アクリル樹脂、酢酸ビニル樹脂、ウレタン樹脂、ＡＢＳ樹脂、部分ケン化ポリビニルアルコールなど）とのブレンド物などが挙げられる。この塩化ビニル系樹脂は塊状重合法、乳化重合法、懸濁重合法、溶液重合法など常用のいかなる製造法によって得られたものでもよい。これら塩化ビニル系樹脂は１種用いてもよいし、２種以上を組み合わせて用いてもよい。
また、この(Ａ)層の合成樹脂フィルムに抗菌性能を付与するには、フィルム中に抗菌剤を含有させる方法が有利である。この際用いられる抗菌剤については特に制限はなく、従来公知の有機系抗菌剤や無機系抗菌剤を用いることができる。上記有機系抗菌剤としては、例えばメチレンビスチオシアネート、エチレンビスチオシアネートなどのアルキレンビスチオシアネート系；５−クロロ−２−メチル−４−イソチアゾリン−３−オン、２−メチル−４−イソチアゾリン−３−オン、４,５−ジクロロ−２−ｎ−オクチル−イソチアゾリン−３−オン、２−ｎ−オクチル−イソチアゾリン−３−オン、及びこれらと金属塩とのコンプレックスなどの３−イソチアゾロン系；Ｎ−メチルジチオカルバミン酸塩、ジメチルジチオカーバメート、エチレンビスジチオカルバミン酸塩などのジチオカーバメイト系；Ｎ,Ｎ−ジメチル−Ｎ'−（フルオロジクロロメチルチオ）−Ｎ'−フェニルスルファミドなどのスルホンアミド系；２−（４−チオシアノメチルチオ）ベンゾチアゾール、２−メルカプトベンゾチアゾールナトリウムなどのチアゾール系；２−ブロモ−２−ニトロプロパン−１,３−ジオール、１,１−ジブロモ−１−ニトロ−２−プロパノール、２,２−ジブロモ−２−ニトロ−１−エタノール、トリブロモニトロメタン、β−ブロモ−β−ニトロスチレンなどの有機ブロモニトロ系；２,２−ジブロモ−３−ニトリロプロピオンアミド、２−ブロモ−２−ブロモメチル−グルタロニトリルなどの有機ブロモシアノ系；１,２−ビス（ブロモアセトキシ）エタン、１,２−ビス（ブロモアセトキシ）プロパン、メチレンビスブロモアセテート、ベンジルブロモアセテート、Ｎ−ブロモアセトアミド、２−ブロモアセトアミドなどの有機ブロモ酢酸エステル又はアミド系；２−ブロモ−４'−ヒドロキシアセトフェノン、２,５−ジクロロ−４−ブロモフェノール、２,４,６−トリクロロフェノールなどのハロゲン化フェノール系；ビストリブロモメチルスルホンなどの有機ブロモスルホン系；ヘキサヒドロ−１,３,５−トリス（２−エチル）−ｓ−トリアジン、ヘキサヒドロ−１,３,５−トリス（２−ヒドロキシエチル）−ｓ−トリアジンなどのｓ−トリアジン系；Ｎ,４−ジヒドロキシ−α−オキソベンゼンエタンイミドイルクロリド、α−クロロ−ｏ−アセトキシベンズアルドキシム、α,４−ジクロロベンズアルドキシムなどのハロゲン化オキシム系；ジクロロイソシアヌール酸ナトリウム、トリクロロイソシアヌール酸などの塩素化イソシアヌール酸系、塩化デカリニウム、臭化アルキルイソキノリニウム、塩化ベンザルコニウムなどの第四級アンモニウム塩系；２−ベンズイミダゾリルカルバミン酸メチル、３−ヨード−２−プロパルギルブチルカルバミン酸などのカルバミン酸又はそのエステル系；１−［２−(２,４−ジクロロフェニル)］−２'−［(２,４−ジクロロフェニル)メトキシ］エチル−３−（２−フェニルエチル）−１Ｈ−イミダゾリウムクロリド、１−［２−(２,４−ジクロロフェニル)−２−(２−プロペニルオキシ)エチル］−１Ｈ−イミダゾールなどのイミダゾール系；２−（２−フリル）−３−（５−ニトロ−２−フリル）アクリル酸アミド、２−クロロアセトアミドなどのアミド系；Ｎ−（２−ヒドロキシプロピル）アミ���メタノール、２−（ヒドロキシメチルアミノ）エタノールなどのアミノアルコール系；２,４,５,６−テトラクロロイソフタロニトリル、５−クロロ−２,４,６−トリフルオロイソフタロニトリルなどのハロゲン化イソフタロニトリル系；さらには３,３,４,４−テトラクロロテトラヒドロチオフェン−１,１−ジオキシド、２−ヒドロキシプロピルメタンチオスルホネート、Ｎ−（フルオロジクロロメチルチオ）フタルイミド、３,５−ジメチル−１,３,５−２Ｈ−テトラヒドロチアジアジン−２−チオン、２−ピリジンチオールナトリウムオキシド、３−アセトキシ−１,１,２−トリヨ−ド−１−プロペン、グルタルジアルデヒド、ラウリン酸モノグリセリドなどが挙げられる。
【０００６】
一方、無機系抗菌剤としては、例えば抗菌性を示す金属イオン（銅、銀、亜鉛など）を有するリン酸塩系化合物、抗菌性を示す金属イオンを担持する抗菌性ゼオライト、抗菌性を示す金属イオンを溶解性ガラスに担持させたものなどが挙げられる。
本発明においては、これらの抗菌剤は単独で用いてもよいし、２種以上を組み合わせて用いてもよく、また、その配合量は、樹脂１００重量部に対して、有効成分として、通常０.０１〜２０重量部、好ましくは０.１〜１０重量部の範囲である。
この(Ａ)層の合成樹脂フィルムの基材樹脂として塩化ビニル系樹脂を用いる場合には、可塑剤が併用される。この可塑剤としては、従来塩化ビニル系樹脂に慣用されているもの、例えばジブチルフタレート、ジ−ｎ−オクチルフタレート、ジ−２−エチルヘキシルフタレート、ジイソデシルフタレート、ジイソノニルフタレート、ジウンデシルフタレート、トリオクチルトリメリテート、トリイソオクチルトリメリテートなどの芳香族多塩基酸のアルキルエステル、ジブチルアジペート、ジオクチルアジペート、ジイソノニルアジペート、ジブチルアゼレート、ジオクチルアゼレート、ジイソノニルアゼレートなどの脂肪族多塩基酸のアルキルエステル、トリクレジルホスフェート、トリキシレニルホスフェートなどのリン酸エステル、アジピン酸、アゼライン酸、セバシン酸、フタル酸などの多価カルボン酸とエチレングリコール、１,２−プロピレングリコール、１,２−ブチレングリコール、１,３−ブチレングリコール、１,４−ブチレングリコールなどの多価アルコールとの分子量６００〜８０００程度の重縮合体の末端を、一価アルコール又は一価カルボン酸で封鎖したものなどのポリエステル系可塑剤、エポキシ化大豆油、エポキシ化アマニ油、エポキシ化トール油脂肪酸−２−エチルヘキシルなどのエポキシ系可塑剤、塩素化パラフィンなどが挙げられる。
この可塑剤の配合量は、塩化ビニル系樹脂１００重量部に対して、通常２０〜４０重量部、好ましくは２５〜３５重量部の範囲で選ばれる。この可塑剤の配合量が２０重量部未満ではフィルムが硬すぎて化粧シートの表面層として好ましくないし、また４０重量部を超えるとフィルムが軟らかくなりすぎて表面層として好ましくない上、可塑剤がブリードアウトするおそれが生じる。
この抗菌性合成樹脂フィルムを作成するには、まず、基材の樹脂成分と抗菌剤と樹脂成分が塩化ビニル系樹脂の場合は可塑剤と所望により用いられる各種添加剤、例えば無機系や有機系充填剤、滑剤、熱安定剤、酸化防止剤、光安定剤、難燃剤、着色剤などをそれぞれ所定の割合で用い、リボンブレンダー、バンバリミキサー、ヘンシェルミキサー、スーパーミキサー、単軸又は二軸押出機、ロールなどの配合機や混練機を用いて均質に配合し、樹脂配合物を調製したのち、公知の方法、例えばカレンダー法、押出成形法、溶液流延法などによりフィルム状に成形することにより、作成することができる。
【０００７】
このようにして得られた抗菌性合成樹脂フィルムの厚さは、後述する(Ｂ)層の合成樹脂フィルムを設けない場合は、通常５０〜３００μｍ、好ましくは１００〜２４０μｍの範囲である。また、(Ｂ)層を設ける場合には、通常２５〜１５０μｍ、好ましくは５０〜１２０μｍの範囲である。
この抗菌性合成樹脂フィルムは、印刷性などを向上させるために、所望により、コロナ処理、オゾン処理、プラズマ処理などの表面処理を施してもよいし、また、外表面にエンボス加工を施してもよい。
本発明の化粧シートにおいては、意匠性を付与するなどの目的で、所望により印刷層を設けてもよい。この印刷層は、前記(Ａ)層の抗菌性合成樹脂フィルムの裏面に設けてもよいし、後述する(Ｂ)層の合成樹脂フィルムの(Ａ)層と接する側に設けてもよい。
この印刷層は、例えばグラビア印刷、スクリーン印刷、オフセット印刷、フレキソ印刷などの一般的な印刷方法により設けることができる。この際使用するインキとしては、一般に溶剤、顔料や染料などの着色剤、体質顔料及びバインダー樹脂、例えば塩化ビニル系樹脂、塩化ビニル−酢酸ビニル系共重合体樹脂、塩化ビニル−酢酸ビニル系共重合体樹脂／アクリル系樹脂、ポリウレタン系樹脂、アクリル系樹脂、塩素化ポリプロピレン系樹脂、ポリエステル系樹脂、ポリアミド系樹脂、ブチラール系樹脂、ポリスチレン系樹脂、ニトロセルロース系樹脂、アセチルセルロース系樹脂などを混合して成るものが用いられる。この印刷層の厚さは、通常１〜５μｍ程度である。
印刷層の模様としては、例えば木目、石目、布目、天然皮革の表面柄、抽象柄などが挙げられる。
本発明の化粧シートにおいては、場合により、(Ｂ)層として合成樹脂フィルムを設けてもよい。この合成樹脂フィルムの基材樹脂としては、前記(Ａ)層のフィルムの基材樹脂として例示した各種熱可塑性樹脂を挙げることができるが、これらの中で、加工性に優れ、かつ可塑剤により幅広く柔軟性を制御しうる上、安価であるなどの点から、塩化ビニル系樹脂が特に好適である。
(Ｂ)層の合成樹脂フィルムの基材樹脂として、塩化ビニル系樹脂を用いる場合には、この塩化ビニル系樹脂及び併用される可塑剤としては、前記(Ａ)層の抗菌性合成樹脂フィルムにおける基材樹脂の中の塩化ビニル系樹脂及び併用される可塑剤の説明において例示したものと同じものを挙げることができる。
この場合、可塑剤の配合割合は、塩化ビニル系樹脂１００重量部に対して、通常５〜３０重量部、好ましくは７〜２５重量部の範囲である。この量が５重量部未満ではフィルムが硬すぎて好ましくないし、３０重量部を超えると可塑剤のブリードアウトにより、(Ｃ)層の接着剤層との接着性が不充分となるおそれが生じる。
この(Ｂ)層のフィルムの厚さは、通常２５〜１５０μｍ、好ましくは５０〜１２０μｍの範囲である。また、前記(Ａ)層と(Ｂ)層との合計厚さは、通常５０〜３００μｍ、好ましくは１００〜２４０μｍの範囲で選ばれる。(Ｂ)層を設けない場合の(Ａ)層の厚さ、又は(Ａ)層と(Ｂ)層との合計厚さが５０μｍ未満では貼付作業の際、しわが発生しやすく、作業性に劣る上、それぞれのフィルムを成膜する際や、印刷、積層を行う際にもしわが発生しやすくなるなどの不都合が生じるおそれがある。一方、３００μｍを超えると曲面に対する追従性に劣るようになり、作業性が悪くなる傾向がみられる。
該(Ｂ)層のフィルムは、印刷性や接着剤層との接着性などを向上させるために、所望により、コロナ処理、オゾン処理、プラズマ処理などの表面処理を施すことができる。また、前記(Ａ)層のフィルムとこの(Ｂ)層のフィルムとの積層は、通常熱融着により行われる。
【０００８】
本発明の化粧シートにおいては、(Ｃ)層として接着剤層が設けられる。この(Ｃ)層の形成に用いられる接着剤としては、特に制限はなく、アクリル系、ゴム系、シリコーン系、ウレタン系、ポリエステル系など、様々なものを用いることができるが、耐久性及び接着性に優れるアクリル系粘着剤が好適である。
このアクリル系粘着剤は、通常アルキル基の炭素数が４〜１５程度のアクリル酸アルキルエステルを主成分とし、これと少量の他の単量体、及び官能性単量体とを共重合して得られたアクリル系樹脂を含むものであり、前記アクリル酸アルキルエステルとしては、例えばアクリル酸ｎ−ブチル、アクリル酸２−エチルヘキシル、アクリル酸イソオクチル、アクリル酸イソノニルなどが挙げられる。これらは単独で用いてもよいし、２種以上を組み合わせて用いてもよい。
少量の他の単量体としては、例えばアクリル酸メチル、アクリル酸エチル、メタクリル酸メチル、スチレン、アクリロニトリル、酢酸ビニルなどが挙げられる。これらは単独で用いてもよいし、２種以上を組み合わせて用いてもよい。
また、官能性単量体としては、例えばアクリル酸、メタクリル酸、イタコン酸、アクリル酸ヒドロキシエチル、メタクリル酸ヒドロキシエチル、アクリル酸プロピレングリコール、アクリルアミド、メタクリルアミド、アクリル酸グリシジル、メタクリル酸グリシジル、メタクリル酸ジメチルアミノエチル、メタクリ酸ｔｅｒｔ−ブチルアミノエチルなどが挙げられる。これらは単独で用いてもよいし、２種以上を組み合わせて用いてもよい。
このアクリル系粘着剤は、一般に溶剤型とエマルジョン型とがあり、溶剤型は適当な溶剤中に、前記アクリル系樹脂、架橋剤及び所望により粘着付与剤などを含有するものである。一方、エマルジョン型は、水性媒体中に、前記アクリル系樹脂、乳化剤及び所望により粘着付与剤などを含有するものである。
この(Ｃ)層の接着剤層の厚さは、通常１０〜１００μｍ、好ましくは２０〜６０μｍの範囲である。この厚さが１０μｍ未満では、粘着剤を全面に均質に塗付することが困難となるおそれがあるし、１００μｍを超えるとむしろ接着力が低下する傾向がみられる。
本発明の化粧シートにおいては、(Ｄ)層として、ＥＭＩシールド層が設けられる。このＥＭＩシールド層としては、例えば鉄、ステンレス鋼、アルミニウム、銅などの金属箔、金属メッキ処理を施した繊維から成る導電性織布、導電性不織布、金属繊維から成る金網、真空蒸着、スパッタリング、イオンプレーティングなどにより表面に金属薄膜を有するプラスチックフィルム、導電性コーティング剤を塗布したプラスチックフィルム、導電性インキにより、網目状、網点状、ベタ状に印刷したプラスチックフィルムなどが挙げられる。
上記金属薄膜を有するプラスチックフィルムにおいて、薄膜を形成する金属としては、例えばアルミニウム、ニッケル、クロム、鉄、銅、亜鉛などが挙げられ、一方、プラスチックフィルムとしては、例えばポリエチレンテレフタレート、ポリエチレン、ポリプロピレン、ポリ塩化ビニル、セルロースアセテート、ポリメチルメタクリレートなどのフィルムが挙げられる。また、導電性インキにより印刷したプラスチックフィルムにおけるフィルムとしては、上記例示のプラスチックフィルムを挙げることができる。
この(Ｄ)層のＥＭＩシールド層は、(Ｂ)層が設けられる場合は、(Ｃ)層の接着剤層を介して形成されるが、(Ｂ)層が設けられない場合には、(Ａ)層の抗菌性合成樹脂フィルムの裏面に、直接導電性コーティング剤を塗布したり、導電性インキにより、印刷を施すことなどにより、設けることができる。
【０００９】
この(Ｄ)層のＥＭＩシールド層の厚さは、通常２５〜３００μｍ、好ましくは５０〜２５０μｍの範囲である。この層が２５μｍ未満では、ＥＭＩシールド性が十分に発揮されないおそれがあるし、３００μｍを超えると化粧シートが厚くなりすぎ取り扱い性が悪くなる。
本発明の化粧シートにおいては、(Ｅ)層として接着剤層が設けられる。この(Ｅ)層を形成する接着剤としては、特に制限はなく、アクリル系、ゴム系、シリコーン系、ウレタン系、ポリエステル系など、様々なものを用いることができるが、耐久性及び接着性に優れるアクリル系粘着剤が好適である。このアクリル系粘着剤としては、(Ｃ)層において説明したものと同じものを挙げることができる。この(Ｅ)層の接着剤層の厚さは、通常１０〜１００μｍ、好ましくは２０〜６０μｍの範囲である。この厚さが１０μｍ未満では、接着剤を全面に均質に塗付することが困難となるおそれがあるし、１００μｍを超えるとむしろ接着力が低下する傾向がみられる。
本発明の化粧シートにおいては、必要に応じて剥離シートが用いられる。この剥離シートとしては、例えばグラシン紙、コート紙、ラミネート紙などの紙及び各種プラスチックフィルムに、シリコーン樹脂などの剥離剤を塗付したものなどが挙げられる。この剥離シートの厚さについては、特に制限はないが、通常は３０〜２００μｍ程度である。
次に、本発明の化粧シートを添付図面に従って説明する。
図１は、本発明の化粧シートの１例の断面図であって、抗菌性合成樹脂フィルム１、合成樹脂フィルム２、接着剤層３、ＥＭＩシールド層４及び接着剤層５が順次積層された構造を示している。
【００１０】
【実施例】
次に、本発明を実施例によりさらに詳細に説明するが、本発明はこれらの例によってなんら限定されるものではない。
なお、化粧シートの電磁波遮蔽特性及び抗菌性は下記の方法に従って求めた。
（１）電磁波遮蔽性
ＭＩＬ−ＳＴＤ−２８５に基づいて、アドバンテスト社が開発した測定方法に準拠して、電磁波遮蔽性を求めた。
２つの密閉された空間に穴をあけ、その部分に測定試料を置き、その両側に発信アンテナ及び受信アンテナを１０mmの間隔（アンテナ間の距離）をあけて取り付ける。発信アンテナから電界波及び磁界波を発信させ、試料を隔てた受信アンテナで受信を行い、試料を通ることによって減衰される電界波及び磁界波をデシベル（ｄｂ）で表す。なお、測定用機器として、アドバンテスト社製のスペクトラム・アナライザ「ＴＲ４１７２」及びプラスチック・シールド材評価器「ＴＲ１７３０１Ａ」を使用した。
（２）抗菌性
生菌数の測定方法はフィルム密着法により行った。
試料の表面に大腸菌、緑膿菌、ＭＲＳＡ（黄色ブドウ球菌）の菌液（ただし、実施例３は大腸菌、ＭＲＳＡのみ）をそれぞれ滴下し、ポリエチレンフィルムを密着させ、２５℃で保存し、６時間後、２４時間後の生菌数を測定した。生菌数の測定は、保存試料をＳＣＤＬＰ（Ｓｏｉｂｅａｎ  ｃａｓｅｉｎ  ｄｉｇｅｓｔ  ｌｅｃｉｔｈｉｎ  ｐｏｌｙｓｏｒｂａｔｅ８０）培地で洗い出し、この洗い出し液について、標準寒天培地を用いた混釈平板培養法（３５℃、４８時間培養）により、行った。
実施例１〜４及び比較例
第１表に示す構成の化粧シートを作成し、その電磁波遮蔽特性及び抗菌性を評価した。その結果を第２表に示す。
なお、各化粧シートは以下のようにして作成した。
（１）実施例１の化粧シート
抗菌性ＰＶＣフィルム１に導電性コーティング剤をスプレーにより塗布し、乾燥後アクリル系粘着剤（Ｅ）を塗布することにより、化粧シートを作成した。
（２）実施例２〜４の化粧シート
抗菌性ＰＶＣフィルム１、２又は３とＰＶＣフィルム（Ｂ）とを熱融着する。一方、アルミニウム箔又は金属メッキ繊維の織布にアクリル系粘着剤（Ｃ）を塗布し、上記熱融着した積層フィルムのＰＶＣフィルム（Ｂ）面に貼り合わせたのち、この貼り合わせた面の反対側にアクリル系粘着剤（Ｅ）を塗布することにより化粧シートを作成した。
（３）比較例の化粧シート
ＰＶＣフィルム（Ａ'）とＰＶＣフィルム（Ｂ）とを熱融着したのち、ＰＶＣフィルム（Ｂ）面にアクリル系粘着剤（Ｃ）を塗布することにより化粧シートを作成した。
【００１１】
【表１】
0004111565.tif 000002
【００１２】
（注）
（Ａ）抗菌性合成樹脂フィルム
１）抗菌性ＰＶＣフィルム１：ポリ塩化ビニル［三菱化成ビニル(株)製、商品名：ビニカＰ５１０、平均重合度１５００］１００重量部に対し、イオンピュアー［石塚硝子(株)製、金属イオン担持無機抗菌剤］１重量部、ジオクチルフタレート２５重量部、エポキシ系可塑剤５重量部及びバリウム亜鉛系安定剤２重量部を配合したもの。
２）抗菌性ＰＶＣフィルム２：上記ポリ塩化ビニル１００重量部に対し、ゼオミック［品川燃料(株)製、金属イオン担持抗菌性ゼオライト］１重量部及びジオクチルフタレート２５重量部を配合したもの。
３）抗菌性ＰＶＣフィルム３：上記ポリ塩化ビニル１００重量部に対し、プリベントールＡ３［バイエル社製、ベンズイミダゾール系抗菌剤］０.３重量部、ジオクチルフタレート２５重量部、エポキシ系可塑剤５重量部及びバリウム亜鉛系安定剤２重量部を配合したもの。
（Ａ'）合成樹脂フィルム
４）ＰＶＣフィルム：上記ポリ塩化ビニル１００重量部に対し、ジオクチルフタレート２５重量部を配合したもの（抗菌剤を含まず）。
（Ｂ）合成樹脂フィルム
５）ＰＶＣフィルム：上記ポリ塩化ビニル１００重量部に対し、ジオクチルフタレート２０重量部を配合したもの。
（Ｃ）接着剤層
６）アクリル系粘着剤：東洋インキ製造(株)製、商品名オリバインＢＰＳ４８９１。
（Ｄ）電磁波シールド層
７）金属メッキ繊維の織布：クロムメッキしたポリエステル繊維から成る厚さ２５０μｍの織布［神東塗料(株)製、商品名：シントロンＥ−９２１２］。
８）導電性コーティング剤：一液型熱可塑性アクリル系樹脂と銅粉末から成るコーティング剤［神東塗料(株)製、商品名：シントロンＥ−３３１５］。
（Ｅ）接着剤層
９）アクリル系粘着剤：東洋インキ製造(株)製、商品名オリバインＢＰＳ４８９１。
【００１３】
【表２】
0004111565.tif 000003
【００１４】
【表３】
0004111565.tif 000004
【００１５】
（注）
１）試験菌浮遊液：１／１０００濃度ＮＢ（ｎｕｔｒｉｅｎｄ  ｂｒｏｔｈ）培地含有リン酸緩衝液
２）滴下した菌液の生菌数を測定し、試験片１枚当たりに換算した。
３）試験片に滴下した菌液と同量の菌液をプラスチックシャーレ内に滴下し、ポリエチレンフィルムを密着させて保存した。
４）＜１０：本試験で用いた菌数測定法により菌が検出されなかったことを意味する。
第２表から明らかなように、ＥＭＩシールド層を設けた実施例の方が、ＥＭＩシールド層を設けない比較例に比べて、電磁波遮蔽性に優れていることが分かる。
また、表面層に、抗菌剤を含有させたポリ塩化ビニルフィルムを用いた実施例のものは、抗菌剤を含有しないポリ塩化ビニルフィルムを用いた比較例のものに比べて、優れた抗菌性能を有することが分かる。
【００１６】
【発明の効果】
本発明のＥＭＩシールド性化粧シートは、電子機器などが放射する電磁波を効果的に遮蔽しうるとともに、抗菌性能を有し、しかも施工が容易で、かつコストが低いなどの特徴を有し、特に医療施設や公共施設などの壁面の化粧用として好適に用いられる。
【図面の簡単な説明】
【図１】図１は本発明の化粧シートの１例の断面図である。
【符号の説明】
１  抗菌性合成樹脂フィルム
２  合成樹脂フィルム
３  接着剤層
４  ＥＭＩシールド層
５  接着剤層
【図１】
0004111565.tif 000005